(57)【特許請求の範囲】
【請求項１】
パラボラアンテナのレドームの表面を覆う樹脂被膜の劣化度合いを推定するレドーム樹脂被膜劣化推定方法であって、
パラボラアンテナのレドームの表面のうちの一部の領域を対象領域として選ぶ選択工程と、
前記パラボラアンテナが設置された緯度および経度、並びに前記対象領域の面の方位および勾配を用い、前記対象領域に照射された太陽光エネルギー量の、前記レドームの使用期間における累積値を算出する算出工程と、
前記太陽光エネルギー量の累積値から前記対象領域における前記樹脂被膜の膜厚を推定し、当該膜厚から前記樹脂被膜の劣化度合いを推定する推定工程とを備えていることを特徴とするレドーム樹脂被膜劣化推定方法。
【請求項２】
前記算定工程において、前記パラボラアンテナが設置された緯度および経度、並びに前記対象領域の面の方位および勾配を用い、前記対象領域における太陽光紫外線日射エネルギー量の、前記レドームの使用期間における累積値を算出し、
前記推定工程において、前記太陽光紫外線日射エネルギー量の累積値から前記対象領域における前記樹脂被膜の膜厚を推定することを特徴とする請求項１に記載のレドーム樹脂被膜劣化推定方法。
【請求項３】
前記算出工程において、
前記パラボラアンテナが設置された緯度および経度を用い、一時点における太陽高度および太陽方位角を算出し、
前記太陽高度および太陽方位角、並びに前記対象領域の面の方位および勾配から、太陽光の前記対象領域の面への入射角を算出し、
前記太陽高度および太陽光の前記対象領域面への入射角を用い、前記対象領域の面が受ける太陽光紫外線の単波長直達日射量を算出し、
前記太陽高度および前記対象領域の面の勾配を用い、前記対象領域の面が受ける太陽光紫外線の単波長散乱日射量を算出し、
前記単波長直達日射量と前記単波長散乱日射量とを互いに加算することにより、前記対象領域の面が受ける太陽光紫外線日射エネルギー量を算出し、
前記レドームの使用期間に含まれるそれぞれの日の日の出から日没までの時間において、前記対象領域の面が受ける太陽光紫外線日射エネルギー量を積算することにより、前記レドームの使用期間における太陽光紫外線日射エネルギー量の累積値を算出することを特徴とする請求項２に記載のレドーム樹脂被膜劣化推定方法。
【請求項４】
ある使用期間使用したレドームをレドームサンプルとして用意し、
前記レドームサンプルの表面を複数の測定領域に分割し、
前記レドームサンプルが取り付けられていたパラボラアンテナが設置された緯度および経度、並びに前記各測定領域の面の方位および勾配を用い、前記各測定領域に照射された太陽光エネルギー量の、前記レドームサンプルの使用期間における累積値を算出し、
前記レドームサンプルの前記各測定領域における樹脂被膜の膜厚を測定し、
前記各測定領域に照射された太陽光エネルギー量の累積値と前記各測定領域における樹脂被膜の膜厚とから、太陽光エネルギー量の累積値と樹脂膜の膜厚との相関を示すレドーム樹脂被膜劣化推定情報を求め、
前記推定工程では、前記レドーム樹脂被膜劣化推定情報を用い、前記太陽光エネルギー量の累積値から、前記対象領域における前記樹脂被膜の膜厚を推定することを特徴とする請求項１に記載のレドーム樹脂被膜劣化推定方法。
【請求項５】
ある使用期間使用したレドームをレドームサンプルとして用意し、
前記レドームサンプルの表面を複数の測定領域に分割し、
前記レドームサンプルが取り付けられていたパラボラアンテナが設置された緯度および経度、並びに前記各測定領域の面の方位および勾配を用い、前記各測定領域における太陽光紫外線日射エネルギー量の、前記レドームサンプルの使用期間における累積値を算出し、
前記レドームサンプルの前記各測定領域における樹脂被膜の膜厚を測定し、
前記各測定領域における太陽光紫外線日射エネルギー量の累積値と前記各測定領域における樹脂被膜の膜厚とから、太陽光紫外線日射エネルギー量の累積値と樹脂膜の膜厚との相関を示すレドーム樹脂被膜劣化推定情報を求め、
前記推定工程では、前記レドーム樹脂被膜劣化推定情報を用い、前記太陽光紫外線日射エネルギー量の累積値から、前記対象領域における前記樹脂被膜の膜厚を推定することを特徴とする請求項２または３に記載のレドーム樹脂被膜劣化推定方法。
【請求項６】
前記樹脂被膜はゲルコートであることを特徴とする請求項１ないし５のいずれかに記載のレドーム樹脂被膜劣化推定方法。
【発明の詳細な説明】
【技術分野】
【０００１】
本発明は、パラボラアンテナのレドームの表面を覆う樹脂被膜の劣化度合いを推定するレドーム樹脂被膜劣化推定方法に関する。
【背景技術】
【０００２】
地上マイクロ波無線用等のパラボラアンテナには、通常、アンテナ鏡面を保護するため、円錐状のレドームが装着されている（特許文献１を参照）。レドームの多くは、繊維強化プラスチック（ＦＲＰ）により形成されている。また、レドームの表面は樹脂でコーティングされており、レドームの表面に形成された樹脂被膜（ゲルコート）により、レドームが保護されている。
【０００３】
また、特許文献２には、樹脂の耐久性について記載されている。
【先行技術文献】
【特許文献】
【０００４】
【特許文献１】特開２００７−２５１６１５号公報
【特許文献２】本間精一、プラスチックの実用強さと耐久性（８）、プラスチックス、日本、株式会社工業調査会、第５５巻、第５号、第８５ないし９４頁
【発明の概要】
【発明が解決しようとする課題】
【０００５】
ところで、パラボラアンテナの屋外での使用が長期間に及ぶと、レドームの樹脂被膜の劣化が進行し、樹脂被膜が剥がれ、レドームのＦＲＰが露出することがある。パラボラアンテナの使用がさらに長期化すると、ＦＲＰの劣化が進行し、ＦＲＰ中のガラス繊維が暴露することがある。このような樹脂被膜またはＦＲＰの劣化は、レドーム内部への雨水の浸入を許し、通信機能の性能低下や回線障害の発生等の不都合な事態を招来する。このような不都合な事態を回避するために、レドームの樹脂被膜の劣化度合いを把握し、樹脂被膜が剥がれる前に補修を行い、樹脂被膜を再形成することが望ましい。
【０００６】
しかしながら、パラボラアンテナが、例えば山奥にある高い鉄塔の頂部など、作業者が到達し難い場所に設置されている場合には、作業者がパラボラアンテナのレドームの現物を直接観察して樹脂被膜の劣化の度合いを把握することは困難である。
【０００７】
一方、紫外線の照射時間と樹脂の劣化の度合いとの間に相関があることは、例えば特許文献２に記載されている通り、一般に知られている。また、紫外線の照射時間と太陽光紫外線日射エネルギー量との間に相関があることを考えると、レドームに対する太陽光紫外線日射エネルギー量とレドームの樹脂被膜の劣化の度合いとの間に相関があると考えることができる。このような知見によれば、過去に使用されていた多数のレドームをレドームサンプルとして用意し、これらレドームサンプルのそれぞれにつき、太陽光紫外線日射エネルギー量と樹脂皮膜の劣化度合いとを調べ、両者の相関を示すグラフまたは数式を求め、このグラフまたは数式を用い、現在使用されているレドームに対する太陽光紫外線日射エネルギー量から当該レドームの樹脂被膜の劣化の度合いを推定することができるとも思える。
【０００８】
しかしながら、パラボラアンテナの設置場所または設置方向は様々であり、パラボラアンテナの設定場所または設置方向によりレドームに対する太陽光紫外線の照射量はまちまちである。また、レドームの多くは円錐状に形成されており、それゆえ、レドームに対する太陽光紫外線日射エネルギー量はレドームの部分によって異なる。このため、レドームサンプルについても、現在使用されているレドームについても、太陽光紫外線日射エネルギー量を正確に測定または推定することは容易でない。その結果、レドームサンプルにつき、太陽光紫外線日射エネルギー量と樹脂皮膜の劣化度合いとの相関を正確に調べることは困難であり、また、現在使用されているレドームに対する太陽光紫外線日射エネルギー量から当該レドームの樹脂被膜の劣化の度合いを正確に推定することも困難である。
【０００９】
また、レドームサンプルを用い、太陽光紫外線日射エネルギー量と樹脂皮膜の劣化度合いとの相関を求めるためには、レドームサンプルの個数が多いことが望ましい。しかしながら、多数のレドームサンプルを収集することは作業負担が大きく、困難である。
【００１０】
本発明は例えば上述したような問題に鑑みなされたものであり、本発明の課題は、パラボラアンテナのレドームに対する太陽光エネルギー量または太陽光紫外線日射エネルギー量からレドームの樹脂被膜の劣化の度合いを正確に推定することを可能にするレドーム樹脂被膜劣化推定方法を提供することにある。
【課題を解決するための手段】
【００１１】
上記課題を解決するために、本発明の第１のレドーム樹脂被膜劣化推定方法は、パラボラアンテナのレドームの表面を覆う樹脂被膜の劣化度合いを推定するレドーム樹脂被膜劣化推定方法であって、パラボラアンテナのレドームの表面のうちの一部の領域を対象領域として選ぶ選択工程と、前記パラボラアンテナが設置された緯度および経度、並びに前記対象領域の面の方位および勾配を用い、前記対象領域に照射された太陽光エネルギー量の、前記レドームの使用期間における累積値を算出する算出工程と、前記太陽光エネルギー量の累積値から前記対象領域における前記樹脂被膜の膜厚を推定し、当該膜厚から前記樹脂被膜の劣化度合いを推定する推定工程とを備えていることを特徴とする。
【００１２】
また、本発明の第２のレドーム樹脂被膜劣化推定方法は、上述した本発明の第１のレドーム樹脂被膜劣化推定方法の前記算定工程において、前記パラボラアンテナが設置された緯度および経度、並びに前記対象領域の面の方位および勾配を用い、前記対象領域における太陽光紫外線日射エネルギー量の、前記レドームの使用期間における累積値を算出し、前記推定工程において、前記太陽光紫外線日射エネルギー量の累積値から前記対象領域における前記樹脂被膜の膜厚を推定することを特徴とする。
【００１３】
また、本発明の第３のレドーム樹脂被膜劣化推定方法は、上述した本発明の第２のレドーム樹脂被膜劣化推定方法の前記算出工程において、前記パラボラアンテナが設置された緯度および経度を用い、一時点における太陽高度および太陽方位角を算出し、前記太陽高度および太陽方位角、並びに前記対象領域の面の方位および勾配から、太陽光の前記対象領域の面への入射角を算出し、前記太陽高度および太陽光の前記対象領域面への入射角を用い、前記対象領域の面が受ける太陽光紫外線の単波長直達日射量を算出し、前記太陽高度および前記対象領域の面の勾配を用い、前記対象領域の面が受ける太陽光紫外線の単波長散乱日射量を算出し、前記単波長直達日射量と前記単波長散乱日射量とを互いに加算することにより、前記対象領域の面が受ける太陽光紫外線日射エネルギー量を算出し、前記レドームの使用期間に含まれるそれぞれの日の日の出から日没までの時間において、前記対象領域の面が受ける太陽光紫外線日射エネルギー量を積算することにより、前記レドームの使用期間における太陽光紫外線日射エネルギー量の累積値を算出することを特徴とする。
【００１４】
また、本発明の第４のレドーム樹脂被膜劣化推定方法は、上述した本発明の第１のレドーム樹脂被膜劣化推定方法において、ある使用期間使用したレドームをレドームサンプルとして用意し、前記レドームサンプルの表面を複数の測定領域に分割し、前記レドームサンプルが取り付けられていたパラボラアンテナが設置された緯度および経度、並びに前記各測定領域の面の方位および勾配を用い、前記各測定領域に照射された太陽光エネルギー量の、前記レドームサンプルの使用期間における累積値を算出し、前記レドームサンプルの前記各測定領域における樹脂被膜の膜厚を測定し、前記各測定領域に照射された太陽光エネルギー量の累積値と前記各測定領域における樹脂被膜の膜厚とから、太陽光エネルギー量の累積値と樹脂膜の膜厚との相関を示すレドーム樹脂被膜劣化推定情報を求め、前記推定工程では、前記レドーム樹脂被膜劣化推定情報を用い、前記太陽光エネルギー量の累積値から、前記対象領域における前記樹脂被膜の膜厚を推定することを特徴とする。
【００１５】
また、本発明の第５のレドーム樹脂被膜劣化推定方法は、上述した本発明の第２または第３のレドーム樹脂被膜劣化推定方法において、ある使用期間使用したレドームをレドームサンプルとして用意し、前記レドームサンプルの表面を複数の測定領域に分割し、前記レドームサンプルが取り付けられていたパラボラアンテナが設置された緯度および経度、並びに前記各測定領域の面の方位および勾配を用い、前記各測定領域における太陽光紫外線日射エネルギー量の、前記レドームサンプルの使用期間における累積値を算出し、前記レドームサンプルの前記各測定領域における樹脂被膜の膜厚を測定し、前記各測定領域における太陽光紫外線日射エネルギー量の累積値と前記各測定領域における樹脂被膜の膜厚とから、太陽光紫外線日射エネルギー量の累積値と樹脂膜の膜厚との相関を示すレドーム樹脂被膜劣化推定情報を求め、前記推定工程では、前記レドーム樹脂被膜劣化推定情報を用い、前記太陽光紫外線日射エネルギー量の累積値から、前記対象領域における前記樹脂被膜の膜厚を推定することを特徴とする。
【００１６】
また、本発明の第６のレドーム樹脂被膜劣化推定方法は、上述した本発明の第１ないし第５のレドーム樹脂被膜劣化推定方法において、前記樹脂被膜はゲルコートであることを特徴とする。
【発明の効果】
【００１７】
本発明によれば、パラボラアンテナのレドームに対する太陽光エネルギー量または太陽光紫外線日射エネルギー量からレドームの樹脂被膜の劣化の度合いを正確に推定することが可能になる。
【図面の簡単な説明】
【００１８】
【図１】本発明の実施形態によるレドーム樹脂被膜劣化推定方法を示すフローチャートである。
【図２】レドームが取り付けられたパラボラアンテナを示す説明図である。
【図３】図２中の矢示ＩＩＩーＩＩＩ方向から見たレドームを示す説明図である。
【図４】本発明の実施形態によるレドーム樹脂被膜劣化推定曲線の作成方法を示すフローチャーチである。
【図５】本発明の実施形態によるレドーム樹脂被膜劣化推定曲線の一例を示す説明図である。
【図６】太陽方位角、太陽高度、傾斜面の方位、傾斜面の勾配等を示す説明図である。
【図７】レドームサンプルについての太陽光紫外線日射エネルギー量の累積値の算出結果の例を示す表である。
【図８】レドームサンプルについての太陽光紫外線日射エネルギー量の累積値の算出結果の例を示す表である。
【発明を実施するための形態】
【００１９】
以下、本発明の実施の形態について図面を参照しながら説明する。
【００２０】
（レドーム樹脂被膜劣化推定方法）
図１は、本発明の実施形態によるレドーム樹脂被膜劣化推定方法を示している。本発明の実施形態によるレドーム樹脂被膜劣化推定方法は、パラボラアンテナのレドームの表面にコーティングされた樹脂被膜（ゲルコート）の経時劣化度合いを推定する方法である。
【００２１】
具体的には、図１に示すように、当該レドーム樹脂被膜劣化推定方法において、まず、パラボラアンテナのレドームの表面を複数の領域に分割し、分割した複数の領域のうちの１つを対象領域として選ぶ（ステップＳ１）。続いて、当該対象領域につき、当該レドームの使用期間における太陽光紫外線日射エネルギー量の累積値を算出する（ステップＳ２）。続いて、後述するレドーム樹脂被膜劣化推定曲線を用い、算出した太陽光紫外線日射エネルギー量の累積値から、当該対象領域における樹脂被膜の膜厚を推定し、当該膜厚から、当該対象領域における樹脂被膜の劣化の度合いを推定する（ステップＳ３）。
【００２２】
本実施形態によるレドーム樹脂被膜劣化推定方法につき、より具体的に説明すると、図１中のステップＳ１では、レドームの表面を複数の領域に分割し、分割した複数の領域のうちの１つを対象領域として選ぶ。ここで、図２はレドームが取り付けられたパラボラアンテナを示し、図３は図２中の矢示ＩＩＩーＩＩＩ方向から見たレドームを示している。図２に示すように、レドーム１は、パラボラアンテナ２のアンテナ鏡面を覆うようにパラボラアンテナ２の前部に取り付けられている。また、レドーム１は円錐状に形成され、レドーム１の中央部がその周囲の部分よりもパラボラアンテナ２の前側に突出している。レドーム１を円錐とみなすと、当該円錐の底面と母線のなす角Ｋは例えば３０度である。なお、図２中の３は鉄塔である。ステップＳ１では、例えば、図３に示すように、レドーム１の表面（前面）を、中央領域１１、上領域１２、下領域１３、左領域１４、右領域１５の５つの領域に分割する。なお、レドーム１の表面の分割の態様または分割数は、ある一時点における太陽光の１つの領域に対する入射角を均一であるとみなしても正確な太陽光紫外線日射エネルギー量を算出することができるという条件を満たすように設定することが望ましい。このような条件を満たせば、図３とは異なる分割の態様または分割数を採用してもよい。
【００２３】
また、図１中のステップＳ２において、ステップＳ１で選んだ対象領域につき、レドームの使用期間における太陽光紫外線日射エネルギー量の累積値を算出する際には、当該レドームが取り付けられたパラボラアンテナが設置された緯度および経度、並びに対象領域の面の方位および勾配を用いる。これにより、当該対象領域に対する太陽光紫外線日射エネルギー量の正確な累積値を算出することができる。太陽光紫外線日射エネルギー量の累積値の算出方法については後述する。
【００２４】
また、本実施形態によるレドーム樹脂被膜劣化推定方法のステップＳ３では、太陽光の紫外線と樹脂の劣化との間に相関があることを利用している。すなわち、太陽光の紫外線と樹脂の劣化との間に相関があることは、特許文献１に記載されている通り、一般に知られている。また、特許第５０１９３２５号公報の記載によれば、太陽光の紫外線による樹脂の劣化は、太陽光に含まれる波長が２５０〜４００ｎｍの紫外線が有機ポリマを構成する原子中の電子を励起させることでラジカルを発生させ、これに起因する連鎖反応によりポリマの主鎖や側鎖が切断されることにより生じる。また、紫外線の総吸収線量を見積もることにより、ポリマが紫外線によって分解される量を見積もることができることが知られている。紫外線の総吸収線量は、樹脂の受けた太陽光紫外線日射エネルギー量と相関があると考えることができる。また、パラボラアンテナのレドームの樹脂被膜の素材はポリエステルである。したがって、上記知見によれば、レドームに対する太陽光紫外線日射エネルギー量とレドームの樹脂被膜の劣化度合いとの間に相関があると考えられる。
【００２５】
また、図１中のステップＳ３では、対象領域についての太陽光紫外線日射エネルギー量の累積値から当該対象領域における樹脂被膜の膜厚を推定するに当たり、レドーム樹脂被膜劣化推定曲線を用いる。レドーム樹脂被膜劣化推定曲線は、太陽光紫外線日射エネルギー量とレドームの樹脂被膜の膜厚との相関を示す情報であり、例えば過去に使用されたレドームを用いて作成される。レドーム樹脂被膜劣化推定曲線の作成方法については後述する。
【００２６】
また、図１中のステップＳ３では、レドームの対象領域における樹脂被膜の膜厚から当該樹脂被膜の劣化度合いを推定する。樹脂被膜が劣化に伴って樹脂被膜の膜厚が小さくなることは知られている。この推定はこのような知見に基づいている。
【００２７】
本実施形態によるレドーム樹脂被膜劣化推定方法によれば、レドームの表面の一部の領域、すなわち対象領域につき太陽光紫外線日射エネルギー量の累積値を算出し、この累積値から樹脂被膜の劣化度合いを推定するので、樹脂被膜の劣化度合いを正確に推定することができる。すなわち、レドームは円錐状であることから、レドームにおける太陽光紫外線日射エネルギー量の累積値はレドームの部位により異なる。また、レドームの各部位における太陽光紫外線日射エネルギー量の累積値は、パラボラアンテナの設置場所または設置方向により異なる。このような状況の下であっても、本実施形態によるレドーム樹脂被膜劣化推定方法によれば、レドームの一部の領域につき、当該領域の方位および勾配並びにパラボラアンテナの設置場所および設置方位を用い、太陽光紫外線日射エネルギー量の累積値を算出するので、正確な太陽光紫外線日射エネルギー量の累積値を算出することができ、これに基づいて樹脂被膜の劣化度合いを正確に推定することができる。
【００２８】
また、本実施形態によるレドーム樹脂被膜劣化推定方法によれば、樹脂被膜の劣化度合いの推定を、レドームのすべての対象領域について順次行うことにより、レドームにおける樹脂被膜の劣化度合いの分布を求めることができ、樹脂被膜を再形成する補修工事の計画を容易に立てることが可能になる。
【００２９】
（レドーム樹脂被膜劣化推定曲線の作成方法）
図４は、本発明の実施形態によるレドーム樹脂被膜劣化推定方法で用いるレドーム樹脂被膜劣化推定曲線の作成方法を示している。図４に示すように、レドーム樹脂被膜劣化推定曲線の作成方法において、まず、ある使用期間使用した複数のレドームをレドームサンプルとして用意する（ステップＳ１１）。
【００３０】
続いて、各レドームサンプルの表面を複数の測定領域に分割する（ステップＳ１２）。例えば、測定領域は５つあり、これら測定領域は、上述した中央領域１１、上領域１２、下領域１３、左領域１４および右領域１５とそれぞれ一致する（図３参照）。
【００３１】
続いて、レドームサンプルが取り付けられていたパラボラアンテナが設置された緯度および経度、並びに測定領域の面の方位および勾配を用い、各レドームサンプルの各測定領域につき、レドームサンプルの使用期間における太陽光紫外線日射エネルギー量の累積値を算出する（ステップＳ１３）。ここで用いる太陽光紫外線日射エネルギー量の累積値の算出方法は、基本的には、レドーム樹脂被膜劣化推定方法の工程（図１中のステップＳ２）で用いる太陽光紫外線日射エネルギー量の累積値の算出方法と同じである。
【００３２】
また、各レドームサンプルの各測定領域における樹脂被膜の膜厚を測定する（ステップＳ１４）。樹脂被膜の膜厚は、レドームサンプルの測定領域の一部を切断し、切断面を例えば電子プローブ微小分析器（ＥＰＭＡ）を用いて測定する。図３中の点線は、レドームサンプルの測定領域の切断線を示している。
【００３３】
続いて、各レドームサンプルの各測定領域における太陽光紫外線日射エネルギー量の算定値と各レドームサンプルの各測定領域における樹脂被膜の膜厚の測定値とを用い、レドーム樹脂被膜劣化推定曲線を作成する（ステップＳ１５）。図５中の３１はレドーム樹脂被膜劣化推定曲線の一例である。
【００３４】
本実施形態によるレドーム樹脂被膜劣化推定曲線の作成方法によれば、少ない個数のレドームサンプルにより、レドームに対する太陽光紫外線日射エネルギー量の累積値とレドームにおける樹脂被膜の膜厚との正確な相関を示すレドーム樹脂被膜劣化推定曲線を作成することができる。すなわち、１つのレドームサンプルから、それぞれ異なる複数（例えば５つ）の太陽光紫外線日射エネルギー量の算出値とそれに対応する樹脂被膜の膜厚の測定値を得ることができるので、レドームサンプルの個数が少なくても、太陽光紫外線日射エネルギー量の算出値とそれに対応する樹脂被膜の膜厚の測定値との組合せを多数得ることができ、これら多数の算出値および測定値を用い、信頼度の高いレドーム樹脂被膜劣化推定曲線を容易に作成することが可能である。また、これにより、レドームサンプルとして使用するレドームを収集する作業負担を軽減することができ、レドーム樹脂被膜劣化推定曲線を容易に作成することが可能になる。
【００３５】
（太陽光紫外線日射エネルギー量の累積値の算出方法）
上述したレドーム樹脂被膜劣化推定方法の工程（図１中のステップＳ２）およびレドーム樹脂被膜劣化推定曲線の作成方法の工程（図４中のステップＳ１３）で使用される太陽光紫外線日射エネルギー量の累積値の算出方法について説明する。以下の説明では、レドームの対象領域および測定領域のそれぞれを「傾斜面」として説明する。
【００３６】
太陽光紫外線日射エネルギー量の累積値の算出方法においては、レドームサンプルの使用開始時から使用終了時までの期間、またはレドームの使用開始時から現在までの期間において、傾斜面の受ける太陽光紫外線日射エネルギー量を１日ごとに計算し、計算した各日における傾斜面の受ける太陽光紫外線日射エネルギー量を積算することにより、太陽光紫外線日射エネルギー量の累積値を求める。
【００３７】
なお、計算を簡略化するために、レドームサンプルの使用開始時から使用終了時までの期間、またはレドームの使用開始時から現在までの期間に含まれるある１年間（例えば１月から１２月まで）において、各月の所定の１日（例えば１５日）について、傾斜面の受ける太陽光紫外線日射エネルギー量を計算し、計算した各太陽光紫外線日射エネルギー量を月の日数倍することにより、１月から１２月までの各月において傾斜面の受ける太陽光紫外線日射エネルギー量を計算し、これらをすべて足し合わせることにより、１年において傾斜面の受ける太陽光紫外線日射エネルギー量を計算し、これに使用期間の年数を乗ずることにより、上記太陽光紫外線日射エネルギー量の累積値を求めてもよい。
【００３８】
また、樹脂にはその種類に特有の紫外線吸収波長がある。太陽光紫外線日射エネルギー量は、レドームの樹脂皮膜として用いている樹脂の種類の吸収波長についての単波長日射エネルギー量に相当する。本実施形態においては、レドームの樹脂被膜の素材はポリエステルであり、ポリエステルの吸収波長は３２５ｎｍである。したがって、太陽光紫外線日射エネルギー量として、３２５ｎｍの波長についての単波長日射エネルギー量を計算する。
【００３９】
１日において傾斜面の受ける単波長日射エネルギー量Ｑｄａｙλ［ｋJ／m２・ｈ］は下記の数式（１）により計算することができる。
【００４０】
Ｑｄａｙλ＝γ・Σ（Ｉｎθλ・Δｔ）＋γ・Σ（Ｉｓβλ・Δｔ）  （１）
γ：日照率
Σ：日の出から日没までの総和
Ｉｎθλ：傾斜面の受ける単波長直達日射量［ｋJ／ｍ２・ｈ］
Ｉｓβλ：傾斜面の受ける単波長散乱日射量［ｋJ／ｍ２・ｈ］
Δｔ：微小時間
なお、日照率γは、日の出から日没までの時間に対する日照時間の割合である。本実施形態においては、日照率γとして、パラボラアンテナが設置された地域の月別の平年値を使用する。また、日照時間中は快晴であると仮定する。また、計算を簡易化するために、単波長直達日射量Ｉｎθλおよび単波長散乱日射量Ｉｓβλを計算するに当たり、雲や塵等による影響や地表面からの反射成分は無視する。傾斜面の受ける単波長日射エネルギー量の計算については、村井俊治・大林成行、斜面の受ける太陽エネルギーに関する基礎的研究、生産研究、日本、１９７３年８月、２５巻、８号、第３１９〜３２６頁が参考になる。
【００４１】
数式（１）において、傾斜面の受ける単波長直達日射量Ｉｎθλは下記の数式（２）により計算することができる。
【００４２】
Ｉｎθλ＝Ｉｎλ・ｃｏｓ（θ）  （２）
Ｉｎλ：単波長直達日射量［ｋＪ／ｍ２・ｈ］
θ：太陽光の傾斜面への入射角［ｒａｄ］ 
数式（２）において、単波長直達日射量Ｉｎλはブーゲの式から下記の数式（３）により計算することができる。
【００４３】
Ｉｎλ＝Ｉ０λ・Ｐλ＾（１／ｓｉｎ（ｈ））  （３）
Ｉ０λ：単波長大気圏外日射量［ｋＪ／ｍ２・ｈ］
Ｐλ：単波長透過率
ｈ：太陽高度［ｒａｄ］
なお、単波長大気圏外日射量Ｉ０λは、例えばＡＳＴＭインターナショナルが公開しているデータにより知ることができる。また、波長３２５ｎｍの単波長透過率は０．３３４とする。
【００４４】
また、数式（１）において、傾斜面の受ける単波長散乱日射量Ｉｓβλは下記の数式（４）により計算することができる。
【００４５】
Ｉｓβλ＝Ｉｓλ・（１＋ｃｏｓ（β））／２  （４）
Ｉｓλ：単波長水平面直達日射量［ｋＪ／ｍ２・ｈ］
β：傾斜面の勾配（傾斜面と水平面がつくる角度）
数式（４）において、単波長水平面散乱日射量Ｉｓλはベルラーゲの式から下記の数式（５）により計算することができる。
【００４６】
Ｉｓλ＝１／２・Ｉ０λ・ｓｉｎ（ｈ）・（１ーＰλ＾（１／ｓｉｎ（ｈ））／（１ー１．４・ｌｎ（Ｐλ））  （５）
Ｉ０λ：単波長大気圏外日射量［ｋＪ／ｍ２・ｈ］
Ｐλ：単波長透過率
ｈ：太陽高度［ｒａｄ］
また、数式（２）において、太陽光の傾斜面への入射角θは下記の数式（６）により計算することができる。なお、太陽光の傾斜面への入射角θは、図６に示すように、傾斜面２１の法線２２と太陽光２３がつくる角度である。
【００４７】
ｃｏｓ（θ）＝Ｎｘ・Ｓｘ＋Ｎｙ・Ｓｙ＋Ｎｚ・Ｓｚ  （６）
Ｎｘ：傾斜面法線ベクトルのｘ軸成分（=ｓｉｎ（α）・ｓｉｎ（β）） 
Ｎｙ：傾斜面法線ベクトルのｙ軸成分（=ｃｏｓ（α）・ｓｉｎ（β） ）
Ｎｚ：傾斜面法線ベクトルのｚ軸成分（=ｃｏｓ（β）） 
Ｓｘ：太陽光ベクトルのｘ軸成分（=ｓｉｎ（Ａ）・ｃｏｓ（ｈ））
Ｓｙ：太陽光ベクトルのｙ軸成分（=ｃｏｓ（Ａ）・ｃｏｓ（ｈ））
Ｓｚ：太陽光ベクトルのｚ軸成分（=ｓｉｎ(h)）
α：傾斜面の方位角［ｒａｄ］
β：傾斜面の勾配［ｒａｄ］
A：太陽方位角［ｒａｄ］
h：太陽高度［ｒａｄ］
また、数式（３）、（５）または（６）における太陽高度ｈ（仰角）は下記の数式（７）により計算することができる。
【００４８】
ｈ＝ａｓｉｎ（ｓｉｎ（Ｌａ）・ｓｉｎ（δ）＋ｃｏｓ（Ｌａ）・ｃｏｓ（δ）・ｃｏｓ（ｔ）  （７）
Ｌａ：北緯［ｒａｄ］
δ：太陽赤緯［ｒａｄ］
ｔ：時角［ｒａｄ］
また、数式（２）における太陽方位角Ａは下記の数式（８）により計算することができる。なお、太陽方位角Ａを計算するに当たり、真南方向を 0 として西側を正、東側を負とする。
【００４９】
Ａ＝ａｓｉｎ（ｃｏｓ（δ）・ｓｉｎ（ｔ）／ｃｏｓ（ｈ））  （８）
δ：太陽赤緯［ｒａｄ］
ｔ：時角［ｒａｄ］
ｈ：太陽高度［ｒａｄ］
また、数式（７）または（８）における太陽赤緯δは下記の数式（９）により計算することができる。
【００５０】
δ＝０．００６９１８−０．３９９９１２・ｃｏｓ（ω・Ｊ）＋０．０７０２５７・ｓｉｎ（ω・ｊ）−０．００６７５・ｃｏｓ（２・ω・Ｊ）＋０．０００９０７・ｓｉｎ（２・ω・Ｊ）−０．００２６９７・ｃｏｓ（３・ω・Ｊ）＋０．００１４８・ｓｉｎ（３・ω・Ｊ）  （９）
ω：２π／３６５［ｒａｄ］
Ｊ：元日からの通算日数（日） 
また、数式（７）または（８）における時角ｔは下記の数式（１０）により計算することができる。
【００５１】
ｔ＝π／１８０・（１５・（Ｔｓ−（Ｌｏ−１３５−ｅ）／１５−１８０））  （１０）
Ｔｓ：標準時［時］
Ｌｏ：東経［度］
ｅ：均時差［度］
また、数式（１０）における均時差ｅは下記の数式（１１）により計算することができる。
【００５２】
ｅ＝１８０／π・（０．００００７５＋０．００１８６８×ｃｏｓ（ω・Ｊ）−０．０３２０７７・ｓｉｎ（ω・Ｊ）−０．０１４６１５・ｃｏｓ（２・ω・Ｊ）−０．０４０８９・ｓｉｎ（２・ω・Ｊ）  （１１）
図７および図８は、合計４つのレドームサンプルの中央領域（中）、上領域（上）、下領域（下）、左領域（左）および右領域（右）における太陽光紫外線日射エネルギー量の累積値の算出結果の一例を示している。この例では、４つのレドームサンプルが取り付けられていたパラボラアンテナの設置場所は共通であり、北緯Ｘ度、東経Ｙ度である。また、４つのレドームサンプルの設置方向はそれぞれ北東、西南西、北、南である。また、４つのレドームサンプルの使用期間（経年）はそれぞれ３６年、１９年、３５年、３５年である。図７および図８を見るとわかる通り、太陽光紫外線日射エネルギー量の累積値（総量）は、レドームサンプルごと、および測定領域ごとにそれぞれ異なる。
【００５３】
なお、太陽光紫外線日射エネルギー量とレドームの樹脂被膜の膜厚との相関を示す情報としてレドーム樹脂被膜劣化推定曲線を作成する場合を例にあげたが、本発明はこれに限らない。例えば、太陽光紫外線日射エネルギー量とレドームの樹脂被膜の膜厚との相関を示す情報として、当該相関を数式で示したレドーム樹脂被膜劣化推定式、または当該相関をテーブルで示したレドーム樹脂被膜劣化推定テーブルを作成してもよい。
【００５４】
また、本発明は、円錐状ではないレドームの樹脂被膜の劣化度合いの推定にも適用することができる。
【００５５】
また、本発明は、太陽光に含まれ、紫外線の波長範囲に含まれない光による樹脂の劣化の度合いの推定にも適用することができる。
【００５６】
また、本発明は、請求の範囲および明細書全体から読み取ることのできる発明の要旨または思想に反しない範囲で適宜変更可能であり、そのような変更を伴うレドーム樹脂被膜劣化推定方法もまた本発明の技術思想に含まれる。
【符号の説明】
【００５７】
１  レドーム
２  パラボラアンテナ
３  鉄塔
１１  中央領域
１２  上領域
１３  下領域
１４  左領域
１５  右領域
２１  傾斜面
２２  法線
２３  太陽光
【図１】
0005848370.tif 000002
【図２】
0005848370.tif 000003
【図３】
0005848370.tif 000004
【図４】
0005848370.tif 000005
【図５】
0005848370.tif 000006
【図６】
0005848370.tif 000007
【図７】
0005848370.tif 000008
【図８】
0005848370.tif 000009